(57)【要約】【課題】  ポリエステル系人工毛髪において、人毛に近い光沢を有する人工毛髪およびそれらからなる頭飾製品を提供することを目的とする。【解決手段】  ポリエステル系樹脂１００質量部に対し、ポリフェニレンエーテル系樹脂を０．１〜５質量部含有するポリエステル系繊維からなる人工毛髪であり、さらには前記人工毛髪中に分散された前記ポリフェニレンエーテル系樹脂の数平均粒子径が０．２〜５μｍであることを特徴とする人工毛髪を用いる。【選択図】        なし【特許請求の範囲】
【請求項１】
ポリエステル系樹脂１００質量部に対し、ポリフェニレンエーテル系樹脂を０．５〜５質量部含有するポリエステル系繊維からなる人工毛髪であって、ポリエステル系繊維中に分散されたポリフェニレンエーテル系樹脂の数平均粒子径が０．２〜５μｍであることを特徴とする人工毛髪。
【請求項２】
前記ポリフェニレンエーテル系樹脂が、ポリ（２，６−ジメチル−１，４−フェニレン）エーテル、ポリ（２−メチル−６−エチル−１，４−フェニレン）エーテルおよびポリ（２，６−ジエチル−１，４−フェニレン）エーテルよりなる群から選ばれたすくなくとも１種である、請求項１に記載の人工毛髪。
【請求項３】
前記ポリフェニレンエーテル系樹脂の固有粘度が０．２〜０．８ｄｌ／ｇである、請求項１または２に記載の人工毛髪。
【請求項４】
前記ポリエステル系人工毛髪が、染色されている、請求項１〜３のいずれかに記載の人工毛髪。
【請求項５】
前記ポリエステル系人工毛髪が、原着されている、請求項１〜３のいずれかに記載の人工毛髪。
【請求項６】
請求項１〜５のいずれか１項に記載の人工毛髪を加工して得られる頭飾製品。
【請求項７】
前記頭飾製品が、ウィービング、ウィッグ、ツーぺ、ヘアーエクステンションまたはヘアアクセサリーである、請求項６に記載の頭飾製品。
【発明の詳細な説明】
【技術分野】
【０００１】
本発明は、人毛の代替品として使用できるポリエステル系繊維からなる人工毛髪に関し、詳しくは、ポリエステル系繊維からなる人工毛髪の欠点である光沢を抑制した、ウィービング、ウィッグ、ツーぺ、ヘアーエクステンションまたはヘアアクセサリー等の頭飾製品として好適に用いられる人工毛髪およびそれからなる頭飾製品に関するものである。
【背景技術】
【０００２】
ヘアーウィッグ、ツーぺ、エクステンション、ヘアアクセサリー、ドールヘアー等に用いられる毛髪用繊維材料としては当初、人毛が用いられていたが、近年においては、人毛の入手が困難になったために、各種人工毛髪繊維材料（例えば、モダクリル繊維等のアクリル系繊維、ポリ塩化ビニル系繊維、ポリエステル系繊維等）への代替が進んでいる。
【０００３】
前記各種人工毛髪用繊維材料の中でも、ポリエステル系繊維を用いた人工毛髪用繊維材料は、アクリル系繊維やポリ塩化ビニル系繊維を用いた人工毛髪用繊維材料に比べて耐熱性が高いためアイロンセット性が良いとして好ましく用いられているが、ポリエステル系繊維を用いた人工毛髪は表面の光沢が強く、人毛と一緒に用いるような頭飾製品、特にヘアーウィッグやツーぺ等のかつら用途に用いた場合には人毛との光沢感の違いにより頭髪全体として違和感が生じるという問題があった。
【０００４】
前記光沢感を調整する方法としては、例えば、ポリエステル系人工毛髪用繊維に有機粒子や無機粒子を含有させたポリエステル系繊維を用いることにより、繊維の艶を調整する技術が開示されている（特許文献１）。
しかしながら、前記特許文献１に記載の有機微粒子や無機微粒子を含有するポリエステル系繊維を用いても、人毛と同等の光沢レベルに抑制するのは困難であった。また、有機微粒子や無機微粒子の添加量を増やすことにより、光沢を抑制することが可能になるが、発色性（色相）の低下が生じ、人毛に近い外観を有するポリエステル系繊維を用いた人工毛髪は得られていなかった。
【０００５】
また、ポリフェニレンエーテルを含有するポリエステル系繊維として、有機リン化合物と併用し、有機リン化合物により難燃性を付与し、ポリフェニレンエーテルにより耐ドリップ性を向上させた、耐炎性に優れたポリエステル繊維に関する技術が開示されている（特許文献２）が、光沢の抑制効果に関しては記載も示唆もなかった。
【特許文献１】特開２００５−４２２３４号公報
【特許文献２】特開平１０−２１９５１９号公報
【発明の開示】
【発明が解決しようとする課題】
【０００６】
本発明は、ポリエステル系繊維を用いた人工毛髪において、光沢を抑制することにより人毛により近い光沢感を有し、かつ、アイロンセット性、カール保持性、触感、くし通り性を維持したポリエステル系繊維を用いた人工毛髪およびそれからなる頭飾製品を提供することを課題とする。
【課題を解決するための手段】
【０００７】
本発明者らは、前記課題を解決するために鋭意検討を重ねた結果、ポリフェニレンエーテル系樹脂を特定の割合で含有するポリエステル系繊維からなる人工毛髪であって、特定の粒子径で分散させることにより、ポリエステル系繊維の表面光沢を抑制するのに適した凹凸を形成し、人毛に近い光沢感を実現することができることを見出し、本発明を完成するに至った。
【０００８】
すなわち、請求項１の発明は、ポリエステル系樹脂１００質量部に対して、ポリフェニレンエーテル系樹脂を０．５〜５質量部含有するポリエステル系繊維からなる人工毛髪であって、ポリエステル系繊維中に分散されたポリフェニレンエーテル系樹脂の数平均粒子径が０．２〜５μｍであることを特徴とする人工毛髪である。このような構成により、光沢感が十分に抑制された人工毛髪を得ることができる。
【０００９】
また、請求項２の発明は、前記ポリフェニレンエーテル系樹脂が、ポリ（２，６−ジメチル−１，４−フェニレン）エーテル、ポリ（２−メチル−６−エチル−１，４−フェニレン）エーテルおよびポリ（２，６−ジエチル−１，４−フェニレン）エーテルよりなる群から選ばれた少なくとも１種である請求項１に記載の人工毛髪である。すなわち、ポリフェニレンエーテル系樹脂種の選択により、ポリエステル系繊維中に前記ポリフェニレンエーテル系樹脂がより良く分散し、光沢が抑制された人工毛髪を得ることができる。
【００１０】
また、請求項３の発明は、前記ポリフェニレンエーテル系樹脂の固有粘度が０．２〜０．８ｄｌ／ｇである請求項１または２に記載の人工毛髪である。前記ポリフェニレンエーテル系樹脂の固有粘度が０．２〜０．８ｄｌ／ｇの場合には、さらに良好に光沢が抑制された人工毛髪を得ることができる。
【００１１】
また、請求項４の発明は、前記ポリエステル系人工毛髪が、染色されている請求項１〜３のいずれかに記載の人工毛髪である。
【００１２】
また、請求項５の発明は、前記ポリエステル系人工毛髪が、原着されている請求項１〜３のいずれかに記載の人工毛髪である。
【００１３】
また、請求項６の発明は、請求項１〜５のいずれか１項に記載の人工毛髪を加工して得られる頭飾製品である。このような頭飾製品は、人毛に近い外観と良好なセット性等の加工性を有しているものである。
【００１４】
また、請求項７の発明は、前記頭飾製品が、ウィービング、ウィッグ、ツーぺ、ヘアーエクステンションまたはヘアーアクセサリーである請求項６に記載の頭飾製品である。このような頭飾製品は、人毛と一緒に用いても人毛との光沢感の違いによる違和感がないものである。
【発明の効果】
【００１５】
本発明によると、耐熱性の高いポリエステル繊維を用いた人工毛髪のアイロンセット性、カール保持性、触感、くし通り性を維持しながら、人毛により近い光沢を有する人工毛髪を得ることができる。そして、このような人工毛髪を用いて得られる頭飾製品は、人毛と一緒に用いても違和感がないものであり、ヘアーウイッグやツーペ等の頭飾製品として好ましく用いられる。
【発明を実施するための最良の形態】
【００１６】
本発明の人工毛髪は、ポリエステル系樹脂１００質量部に対して、ポリフェニレンエーテル系樹脂を０．５〜５質量部含有するポリエステル系繊維からなる人工毛髪であって、人工毛髪中に分散された前記ポリフェニレンエーテル系樹脂の数平均粒子径が０．２〜５μｍであることを特徴とするものである。
【００１７】
本発明におけるポリエステル系繊維は、ポリエステル系樹脂、ポリフェニレンエーテル系樹脂の他、必要に応じて、難燃剤、難燃助剤、光安定剤、熱安定剤等を含有するポリエステル系樹脂組成物を溶融紡糸することにより得られるものである。
【００１８】
前記ポリエステル系樹脂としては、ポリアルキレンテレフタレートおよび、ポリアルキレンテレフタレートを主体とした共重合ポリエステル、並びにそれらと他の樹脂成分とをポリマーアロイ化して得られる樹脂成分によりなる群から選ばれる少なくとも１種のポリエステルが挙げられる。さらに具体的には、例えば、ポリエチレンテレフタレート、ポリプロピレンテレフタレート、ポリブチレンテレフタレートなどのポリアルキレンテレフタレート、前記ポリアルキレンテレフタレートを主体として少量の共重合成分を含有する共重合ポリエステル、および前記ポリアルキレンテレフタレートとポリエチレンナフタレート、ポリアリレート、ポリカーボネート等とのポリマーアロイにより得られる樹脂成分が挙げられる。
【００１９】
なお、前記ポリアルキレンテレフタレートを主体とするとは、ポリアルキレンテレフタレート単位からなる構成単位を８０モル％以上含有し、共重合成分を２０モル％以下含有することをいう。
【００２０】
前記共重合成分としては、例えば、イソフタル酸、オルトフタル酸、ナフタレンジカルボン酸、パラフェニレンジカルボン酸、トリメリット酸、ピロメリット酸、コハク酸、グルタル酸、アジピン酸、スぺリン酸、アゼライン酸、セバシン酸、ドデカン二酸などの多価カルボン酸、それらの誘導体、５−ナトリウムスルホイソフタル酸、５−ナトリウムスルホイソフタル酸ジヒドロキシエチルなどのスルホン酸塩を含むジカルボン酸およびそれらの誘導体、１，２−プロパンジオール、１，３−プロパンジオール、１，４−ブタンジオール、１，６−ヘキサンジオール、ネオペンチルグリコール、１，４−シクロヘキサンジメタノール、ジエチレングリコール、ポリエチレングリコール、トリメチロールプロパン、ペンタエリスリトール、４−ヒドロキシ安息香酸、ε−カプロラクトン等が挙げられる。
【００２１】
前記共重合ポリエステルは、通常、主体となるテレフタル酸および／またはその誘導体（例えば、テレフタル酸メチル）と、アルキレングリコールとの重合体に少量の共重合成分を含有させて反応させることにより製造するのが、安定性、操作の簡便性の点から好ましいが、主体となるテレフタル酸および／またはその誘導体（例えば、テレフタル酸メチル）と、アルキレングリコールとの混合物に、さらに少量の共重合成分であるモノマーまたはオリゴマー成分を含有させたものを重合させることにより製造してもよい。
【００２２】
前記共重合ポリエステルは、主体となるポリアルキレンテレフタレートの主鎖および／または側鎖に前記共重合成分が重縮合していればよく、共重合の仕方などには特別な限定はない。
【００２３】
前記ポリアルキレンテレフタレートを主体とした共重合ポリエステルの具体例としては、例えば、ポリエチレンテレフタレートを主体とし、ビスフェノールＡのエチレングリコールエーテルを共重合したポリエステル、１，４−シクロヘキサンジメタノールを共重合したポリエステル、５−ナトリウムスルホイソフタル酸ジヒドロキシエチルを共重合したポリエステルなどが挙げられる。
【００２４】
前記ポリアルキレンテレフタレート、その共重合ポリエステルおよび前記ポリマーアロイにより得られる樹脂成分は、それぞれ単独で用いてもよく、また、２種以上を組み合わせて用いてもよい。これらのうちでは、ポリエチレンテレフタレート、ポリプロピレンテレフタレート、ポリブチレンテレフタレート、共重合ポリエステル（ポリエチレンテレフタレートを主体とし、ビスフェノールＡのエチレングリコールエーテルを共重合したポリエステル、１，４−シクロヘキサンジメタノールを共重合したポリエステル、５−ナトリウムスルホイソフタル酸ジヒドロキシエチルを共重合したポリエステル）、ポリエチレンテレフタレートとポリエチレンナフタレートとのポリマーアロイ、ポリエチレンテレフタレートとポリアリレートとのポリマーアロイ、ポリエチレンテレフタレートとポリカーボネートとのポリマーアロイが、耐熱性、繊維物性の点から好ましい。
【００２５】
前記ポリエステル系樹脂の固有粘度としては、０．５〜１．４が好ましく、０．６〜１．２がより好ましい。ポリエステル系樹脂の固有粘度が０．５未満の場合、得られる繊維の機械的強度が低下する傾向があり、１．４を超えると、分子量の増大に伴い溶融粘度が高くなり、溶融紡糸が困難になったり、繊度が不均一になる傾向がある。
【００２６】
本発明の人工毛髪においては、ポリフェニレンエーテル系樹脂を含有することにより、光沢を適度に抑制することができる。
【００２７】
本発明に用いられるポリフェニレンエーテル系樹脂としては、例えば、単独重合体としては、ポリ（２，６−ジメチル−１，４−フェニレン）エーテル、ポリ（２−メチル−６−エチル−１，４−フェニレン）エーテル、ポリ（２，６−ジエチル−１，４−フェニレン）エーテル、ポリ（２−エチル−６−ｎ−プロピル−１，４−フェニレン）エーテル、ポリ（２，６−ジ−ｎ−プロピル−１，４−フェニレン）エーテル、ポリ（２−メチル−６−ｎ−ブチル−１，４−フェニレンエーテル）、ポリ（２−エチル−６−イソプロプル−１，４−フェニレン）エーテル、ポリ（２−メチル−６−ヒドロキシエチル−１，４−フェニレン）エーテル等が挙げられ、これらの中でもポリ（２，６−ジメチル−１，４−フェニレン）エーテル、ポリ（２−メチル−６−エチル−１，４−フェニレン）エーテルおよびポリ（２，６−ジエチル−１，４−フェニレン）エーテルが好ましい。共重合体としては、フェニレンオキシド単位を主たる構成単位とするものであり、前記の単独重合体を形成する単量体（例えば、２，６−ジメチルフェノール）と他のフェノール類との共重合体、例えば、２，６−ジメチルフェノールと２，３，６−トリメチルフェノールとの共重合体、２，６−ジメチルフェノールとｏ−クレゾールとの共重合体、２，６−ジメチルフェノールと２，３，６−トリメチルフェノール及びｏ−クレゾールとの共重合体を挙げることができる。
【００２８】
本発明に用いられるポリフェニレンエーテル系樹脂としては、ポリスチレン変性ポリフェニレンエーテルなどの変性ポリフェニレンエーテル系樹脂を用いることもできる。変性ポリフェニレンエーテル系樹脂としては、例えば、フェニレンエーテルを繰り返し単位として含むポリフェニレンエーテルと、ポリスチレンあるいは、ポリブタジエンなどのゴム成分を５〜２０質量％含む耐衝撃性ポリスチレンとが、４０／６０〜８５／１５の質量比でブレンドされたポリスチレン変性ポリフェニレンエーテル、重合度６０〜９０のフェニルエーテル・オリゴマー１００質量部に対して、スチレン系化合物を３０〜１８０質量部グラフト重合させたグラフト共重合体を主成分とし、これにポリスチレンあるいは前記耐衝撃性ポリスチレンをブレンドしたグラフトタイプのポリスチレン変性ポリフェニレンエーテル系樹脂、などが挙げられる。
【００２９】
前記ポリフェニレンエーテル系樹脂の含有量は、ポリエステル系樹脂１００質量部に対し、０．５〜５質量部が好ましく、０．７〜４．５質量部がより好ましく、１〜４質量部がさらに好ましい。ポリフェニレンエーテル系樹脂の含有量が、０．５質量部未満では、光沢抑制効果が不十分となる傾向があり、５質量部を超えると、透明性が著しく低下して発色性が低下する傾向がある。
【００３０】
前記ポリフェニレンエーテル系樹脂は、ポリエステル系繊維中でほぼ楕円球状形状にて分散されており、他の粒子形状を有する酸化チタン、シリカ、タルク等に比べて、ポリエステル系樹脂との界面において親和性が良いため、界面剥離が起こり難く、発色性やスチームによる変色に関して優れている。
【００３１】
前記ポリエステル系繊維中に分散されたポリフェニレンエーテル系樹脂の数平均粒子径（以下、「繊維中での分散粒子の数平均粒子径」と称する場合もある）は、０．２〜５μｍが好ましく、０．３〜４．５μｍがより好ましく、０．５〜４μｍがさらに好ましい。数平均粒子径が０．２μｍ未満では、繊維表面の表面粗さが小さく、光沢抑制効果が低減する傾向があり、５μｍを超えると、繊維表面のざらつき触感やくし通り性が低下する傾向がある。
【００３２】
本発明におけるポリエステル系繊維中に分散されたポリフェニレンエーテル系樹脂の数平均粒子径は、以下の方法により算出した値である。すなわち、走査型電子顕微鏡（日立製作所（株）製、Ｓ−３５００Ｎ）を用い、倍率１万倍で、ポリエステル系繊維の断面に分散したポリフェニレンエーテル系樹脂の分散状態を撮影した。その際、断面観察のための試料は、液体窒素を用いて凍結割断して調整した。得られた電子顕微鏡観察写真に対して、画像解析装置（インタークエスト社製、ＰＩＡＳ  ＩＩＩ）を用い、分散粒子の形状を円形近似処理して算出した。
【００３３】
なお、ポリフェニレンエーテル系樹脂の繊維中での数平均粒子径は、樹脂組成物を溶融混練する際のせん断力を調整することにより、制御することができる。
【００３４】
前記ポリフェニレンエーテル系樹脂の３０℃クロロホルム中で測定した固有粘度は、０．２〜０．８ｄｌ／ｇが好ましく、０．２５〜０．７５ｄｌ／ｇがより好ましく、０．３〜０．７ｄｌ／ｇがさらに好ましい。前記ポリフェニレンエーテル系樹脂の固有粘度が０．２ｄｌ／ｇ未満では、ポリエステル系樹脂と溶融混練した場合に分散粒子径が細かくなり過ぎて、繊維表面の光沢抑制の効果が著しく低下する傾向があり、前記ポリフェニレンエーテル系樹脂の固有粘度が０．８ｄｌ／ｇを超えると、ポリエステル系樹脂と溶融混練した場合に分散が不良になり、繊維表面の光沢抑制効果が低減したり、繊維物性や加工安定性が低下する傾向がある。
【００３５】
前記ポリエステル系樹脂組成物には、本発明の効果を損なわない範囲で、必要に応じて、難燃剤および難燃助剤、光安定剤や熱安定剤等の各種添加剤を含有してもよい。ポリエステル系繊維は、モダクリル繊維等のアクリル系繊維やポリ塩化ビニル繊維よりは難燃性が低いために、特に、難燃剤および難燃助剤を配合することが好ましい。
【００３６】
前記難燃剤としては、リン系難燃剤および臭素系難燃剤が好ましく用いられる。
【００３７】
前記リン系難燃剤の具体例としては、例えば、トリメチルホスフェート、トリエチルホスフェート、トリブチルホスフェート、トリ（２−エチルヘキシル）ホスフェート、トリフェニルホスフェート、トリクレジルホスフェート、トリキシレニルホスフェート、トリス（イソプロピルフェニル）ホスフェート、トリス（フェニルフェニル）ホスフェート、トリネフチルホスフェート、クレジルフェニルホスフェート、キシレニルジフェニルホスフェート、トリフェニルホスフィンオキサイド、トリクレジルホスフィンオキサイド、メタンホスホン酸ジフェニル、フェニルホスホン酸ジエチルなどのほか、レゾルシノールポリフェニルホスフェート、レゾルシノールポリ（ジ−２，６−キシリル）ホスフェート、ビスフェノールＡポリクレジルホスフェート、ハイドロキノンポリ（２，６−キシリル）ホスフェートなどが挙げられる。
【００３８】
また、前記縮合リン酸エステル系化合物、リン酸エステルアミド化合物または有機環状リン系化合物としては、例えば、下記一般式（１）で表される縮合リン酸エステル系化合物、下記一般式（２）で表されるリン酸エステルアミド化合物、下記一般式（３）および（４）で表される有機環状リン系化合物が挙げられる。
【００３９】
【化１】
2007254932.tif 000002
【００４０】
（式中、Ｒ1は１価の芳香族炭化水素基または脂肪族炭化水素基であり、それらはそれぞれ同一であってもよく異なっていてもよい。Ｒ2は２価の芳香族炭化水素基であり、２個以上含まれる場合、それらは同一であってもよく異なっていてもよい。ｎは０〜１５を示す。）
【００４１】
【化２】
2007254932.tif 000003
【００４２】
（式中、Ｒ3は水素原子、直鎖または分岐を有するアルキル基であり、それらはそれぞれ同一であってもよく異なっていてもよく、Ｒ4は２価の直鎖または分岐を有するアルキレン基、直鎖または分岐を有するヒドロキシアルキル基、シクロアルキレン基、主鎖中にエーテル酸素を有するアルキレン基、置換または非置換のアリール基、置換または非置換のアラルキル基を示し、それらはそれぞれ同一であってもよく異なっていてもよい。）
【００４３】
【化３】
2007254932.tif 000004
【００４４】
（式中、Ｒ5は水素原子、直鎖または分岐を有するアルキル基であり、それらはそれぞれ同一であってもよく異なっていてもよく、Ｒ6は水素原子、直鎖または分岐を有するアルキル基、直鎖または分岐を有するヒドロキシアルキル基、シクロアルキル基、置換または非置換のアリール基、置換または非置換のアラルキル基を示す。）
【００４５】
【化４】
2007254932.tif 000005
【００４６】
（式中、Ｒ7は水素原子、直鎖または分岐を有するアルキル基であり、それらはそれぞれ同一であってもよく異なっていてもよく、ｐは３〜１００の整数を示す）
それらの具体例としては、
【００４７】
【化５】
2007254932.tif 000006
【００４８】
【化６】
2007254932.tif 000007
【００４９】
【化７】
2007254932.tif 000008
【００５０】
などの式（５）〜（７）で表される縮合リン酸エステル系化合物、
【００５１】
【化８】
2007254932.tif 000009
【００５２】
などの式（８）で表されるリン酸エステルアミド化合物、
【００５３】
【化９】
2007254932.tif 000010
【００５４】
【化１０】
2007254932.tif 000011
【００５５】
【化１１】
2007254932.tif 000012
【００５６】
などの式（９）〜（１１）で表される有機環状リン系化合物、
【００５７】
【化１２】
2007254932.tif 000013
【００５８】
【化１３】
2007254932.tif 000014
【００５９】
【化１４】
2007254932.tif 000015
【００６０】
【化１５】
2007254932.tif 000016
【００６１】
などの式（１２）〜（１５）で表される有機環状リン系化合物などが挙げられる。
【００６２】
また、前記臭素系難燃剤としては、特に限定はなく、一般に用いられている臭素系難燃剤であれば使用することができ、臭素含有リン酸エステル類、臭素化ポリスチレン類、臭素化ポリベンジルアクリレート類、臭素化エポキシオリゴマー類、臭素化フェノキシオリゴマー類、臭素化ポリカーボネートオリゴマー類、テトラブロモビスフェノールＡ誘導体、臭素含有トリアジン系化合物、臭素含有イソシアヌル酸系化合物などが挙げられる。これらは１種で用いてもよく、２種以上を組み合わせて用いてもよい。
【００６３】
前記臭素系難燃剤の具体例としては、例えば、ペンタブロモトルエン、ヘキサブロモベンゼン、デカブロモジフェニル、デカブロモジフェニルエーテル、ビス（トリブロモフェノキシ）エタン、テトラブロモ無水フタル酸、エチレンビス（テトラブロモフタルイミド）、エチレンビス（ペンタブロモフェニル）、オクタブロモトリメチルフェニルインダン、トリス（トリブロモネオペンチル）ホスフェートなどの臭素含有リン酸エステル類、
【００６４】
【化１６】
2007254932.tif 000017
【００６５】
などの臭素化ポリスチレン類、
【００６６】
【化１７】
2007254932.tif 000018
【００６７】
などの臭素化ポリベンジルアクリレート類、
【００６８】
【化１８】
2007254932.tif 000019
【００６９】
などの臭素化エポキシオリゴマー類、臭素化フェノキシオリゴマー類、
【００７０】
【化１９】
2007254932.tif 000020
【００７１】
（式中、Ｒ8は水素原子、直鎖または分岐を有するアルキル基であり、それらはそれぞれ同一であってもよく異なっていてもよい）などの臭素化ポリカーボネートオリゴマー類、テトラブロモビスフェノールＡ、テトラブロモビスフェノールＡ−ビス（２，３−ジブロモプロピルエーテル）、テトラブロモビスフェノールＡ−ビス（アリルエーテル）、テトラブロモビスフェノールＡ−ビス（ヒドロキシエチルエーテル）などのテトラブロモビスフェノールＡ誘導体、トリス（トリブロモフェノキシ）トリアジンなどの臭素含有トリアジン系化合物、トリス（２，３−ジブロモプロピル）イソシアヌレートなどの臭素含有イソシアヌル酸系化合物などが挙げられる。
【００７２】
各種難燃剤の中では、臭素含有リン酸エステル系難燃剤、臭素化ポリスチレン系難燃剤、臭素化ベンジルアクリレート系難燃剤、臭素化エポキシ系難燃剤、臭素化フェノキシ系難燃剤、臭素化ポリカーボネート系難燃剤、テトラブロモビスフェノールＡ誘導体、臭素含有トリアジン系化合物、臭素含有イソシアヌル酸系化合物が、耐熱性、繊維物性の低下が小さく、十分な難燃性が得られる点から好ましく用いられる。
【００７３】
前記難燃剤の配合割合としては、ポリエステル系樹脂１００質量部に対し、５〜３０質量部が好ましく、６〜２５質量部がより好ましく、７〜２０質量部がさらに好ましい。前記難燃剤の配合割合が５質量部未満の場合には、難燃効果が不十分になる傾向があり、３０質量部を超える場合には、機械的特性、耐熱性、耐ドリップ性が損なわれる傾向がある。
【００７４】
前記難燃剤を配合することにより難燃性は発現されるが、さらに、難燃助剤を配合することにより、難燃効果が著しく向上し、十分な難燃性を得ることができる。
【００７５】
前記難燃助剤としては、特に限定はなく、一般に用いられているものであれば使用することができる。
【００７６】
前記難燃助剤の具体例としては、例えば、メラミンシアヌレート、三酸化アンチモン、四酸化アンチモン、五酸化アンチモン、アンチモン酸ナトリウムが挙げられ、これらは単独で用いてもよく、２種以上を併用してもよい。混合物の紡糸加工性の点から、アンチモン酸ナトリウムが好ましい。
【００７７】
前記難燃助剤を使用する場合の使用割合としては、ポリエステル系樹脂１００質量部に対し、１０質量部以下が好ましく、８質量部以下がより好ましく、６重量部以下０．５質量部以上がさらに好ましい。前記難燃助剤の使用割合が１０質量部を超える場合には、加工安定性、外観性および透明性が損なわれる傾向がある。
【００７８】
前記光安定剤としては、特に限定はなく、一般に用いられているものであれば、使用することができるが、耐熱性に優れるものが特に好ましい。
【００７９】
前記光安定剤の具体例としては、例えば、２−（２ｈ−ベンゾトリアゾール−２−イル）−p−クレゾール、２−（２ｈ−ベンゾトリアゾール−２−イル）−４−６−ビス（１−メチル−１−フェニルエチル）フェノール、２−[５−クロロ（２Ｈ）−ベンゾトリアゾール−２−イル]−４−メチル−６−（ｔｅｒｔ−ブチル）フェノール、２，４−ジ−ｔｅｒｔ−ブチル−６−（５−クロロベンゾトリアゾール−２−イル）フェノール等のベンゾトリアゾール系紫外線吸収剤、２−（４，６−ジフェニル−１、３、５−［（ヘキシル）オキシ］−フェノール等のトリアジン系紫外線吸収剤、オクタベンゾン等のベンゾフェノン系紫外線吸収剤、２，４−ジ−ｔｅｒｔ−ブチルフェニル−３，５−ジ−ｔｅｒｔ−ブチル−４−ヒドロキシベンゾエート等のベンゾエート系光安定剤、ポリ［｛６−（１，１，３，３，−テトラメチルブチル）アミノ−１，３，５−トリアジン−２，４ジイル｝｛２，２，６，６，−テトラメチル−４−ピペリジル｝イミノ］ヘキサメチレン｛２，２，６，６−テトラメチル−４−ピペリジル｝イミノ）］、ビス（１、２、２、６、６−ペンタメチル−４−ピペリジル）[[３，５−ビス（１，１−ジメチルエチル）−４−ヒドリキシフェニル]メチル]ブチルマロネート等のヒンダードアミン系光安定剤、などが挙げられる。これらの化合物は、単独で使用してもよく、また、２種以上を混合して使用してもよい。
【００８０】
これらの中では、ベンゾトリアゾール系光安定剤およびヒンダードアミン系光安定剤が、耐熱性、耐揮発性の点からより好ましい。
【００８１】
前記光安定剤の配合量は、ポリエステル系樹脂１００質量部に対し、０．０１〜３質量部が好ましく、０．０５〜２．５質量部がより好ましく、０．１〜２質量部がさらに好ましい。光安定剤の配合量が０．０１質量部未満の場合には、人工毛髪の耐光性が不充分となる傾向があり、３質量部を超える場合には、溶融粘度の低下により紡糸安定性が低下して糸切れが発生したり、機械的特性、耐熱性、難燃性、耐ドリップ性が損なわれる傾向がある。
【００８２】
前記耐熱安定剤は、特に限定はなく、一般に用いられているものであれば、使用することができる。
【００８３】
前記耐熱安定剤の具体例としては、例えば、ペンタエリスリトールテトラキス（３−（３，５−ジ−ｔｅｒｔ−ブチル−４−ヒドロキシフェニル）プロピオネート）、チオジエチレンビス（３−（３，５−ジ−ｔｅｒｔ−ブチル−４−ヒドロキシフェニル）プロピオネート）、オクタデシル−３−（３，５−ジ−ｔｅｒｔ−ブチル−４−ヒドロキシフェニル）プロピオネート、Ｎ，Ｎ’−ヘキサン−１，６−ジイルビス（３−（３，５−ジ−ｔｅｒｔ−ブチル−４−ヒドロキシフェニルプロピオンアミド）、ベンゼンプロパン酸−３，５−ビス（１，１−ジメチルエチル）−４−ヒドロキシアルキルエステル、２，４−ジメチル−６−（１−メチルペンタデシル）フェノール、ジエチル（（３，５−ビス（１，１−ジメチルエチル）−４−ヒドロキシフェニル）メチル）ホスフォネート、３，３’，３”，５，５’，５”−ヘキサ−ｔｅｒｔ−ブチル−ａ，ａ’，ａ”−（メシチレン−２，４，６−トリイル）トリ−ｐ−クレゾール、カルシウムジエチルビス（（（３，５−ビス（１，１−ジメチルエチル）−４−ヒドロキシフェニル）メチル）ホスホネート、４，６−ビス（オクチルチオメチル）−ｏ−クレゾール、エチレンビス（オキシエチレン）ビス（３−（５−ｔｅｒｔ−ブチル−４−ヒドロキシ−ｍ−トリル）プロピオネート）、ヘキサメチレンビス（３−（３，５−ジ−ｔｅｒｔ−ブチル−４−ヒドロキシフェニル）プロピオネート）、１，３，５−トリス（３，５−ジ−ｔｅｒｔ−ブチル−４−ヒドロキシベンジル）−１，３，５−トリアジン−２，４，６（１Ｈ，３Ｈ，５Ｈ）−トリオン、１，３，５−トリス（４−ｔｅｒｔ−ブチル−３−ヒドロキシ−２，６−キシリル）メチル）−１，３，５−トリアジン−２，４，６（１Ｈ，３Ｈ，５Ｈ）−トリオン、２，６−ジ−ｔｅｒｔ−ブチル−４−（４，６−ビス（オクチルチオ）−１，３，５−トリアジン−２−イルアミノ）フェノール、１，１−ビス（５−ｔｅｒｔ−ブチル−４−ヒドロキシ−ｍ−トリル）ブタン、１，１，３−トリス（５−ｔｅｒｔ−ブチル−４−ヒドロキシ−ｍ−トリル）ブタン等のヒンダードフェノール系耐熱安定剤、トリス（２，４−ジ−ｔｅｒｔ−ブチルフェニル）フォスファイト、ビス（２，４−ビス（１，１−ジメチルエチル）−６−メチルフェニル）エチルエステル亜リン酸、テトラキス（２，４−ジ−ｔｅｒｔ−ブチルフェニル）（１，１−ビフェニル）−４，４’−ジイルビスホスフォナイト、ジステアリルペンタエリスリトールジフォスファイト、ビス（２，４−ジ−ｔｅｒｔ−ブチルフェニル）ペンタエリスリトールジフォスファイト、ビス（２，６−ジ−ｔｅｒｔ−ブチル−ｐ−トリル）ペンタエリスリトールジフォスファイト等のリン系耐熱安定剤、３−ヒドロキシ−５，７−ジ−ｔｅｒｔ−ブチル−フラン−２−オンとｏ−キシレンの反応生成物等のラクトン系耐熱安定剤、ジステアリルヒドロキシルアミンなどのアミン系耐熱安定剤、３，４−ジヒドロー２，５、７，８−テトラメチル−２−（４，８，１２−トリメチルトリデシル）−２Ｈ−ベンゾピラン−６−オール等のビタミンＥ系耐熱安定剤、ジドデシル−３，３’−チオジプロピオネート、ジオクタデシル−３，３’−チオジプロピオネート等のイオウ系耐熱安定剤などが挙げられる。これらの化合物は、単独で使用してもよく、また、２種以上を混合して使用してもよい。
【００８４】
これらの中では、ヒンダードフェノール系耐熱安定剤およびリン系耐熱安定剤が、溶融紡糸時のゲル発生抑制効果の点からより好ましい。
【００８５】
前記耐熱安定剤の配合量は、ポリエステル系樹脂１００質量部に対し、０．０１〜３質量部が好ましく、０．０５〜２．５質量部がより好ましく、０．１〜２質量部がさらに好ましい。前記耐熱安定剤の配合量が０．０１質量部未満では、溶融紡糸時にゲルが発生し、糸切れが発生したり、繊維表面にゲル由来の突起が残るため触感が低下したりする傾向があり、３質量部を超えると、溶融粘度低下により紡糸安定性が低下して糸切れが発生したり、機械的特性、耐熱性、難燃性、耐ドリップ性が損なわれる傾向がある。
【００８６】
次に、本発明におけるポリエステル系繊維の製造方法について説明する。
【００８７】
本発明におけるポリエステル系繊維は、例えば、ポリエステル系樹脂とポリフェニレンエーテル系樹脂、および必要に応じて用いられる難燃剤、難燃助剤、光安定剤、耐熱安定剤をドライブレンドした後、種々の一般的な混練機を用いて溶融混練して得られたポリエステル系組成物を、単軸押出機を用いて溶融紡糸して得ることができる。
【００８８】
樹脂組成物の製造に用いられる前記混練機の例としては、例えば、一軸押出機、二軸押出機、ロール、バンバリーミキサー、ニーダーなどがあげられる。これらのうちでは、二軸押出機が、溶融混練の程度を制御しやすく、ポリフェニレンエーテル系樹脂の分散粒子径を制御し、光沢抑制効果を安定に得られる点から好ましい。
【００８９】
本発明におけるポリフェニレンエーテル系樹脂の分散粒子径の制御は、例えば、二軸押出機の温度条件、スクリュー構成、スクリュー回転数、吐出量などを適宜選定することにより可能である。
【００９０】
これらのうちでも、溶融混練の程度の指標として、吐出量Ｑ（単位：ｇ／分）とスクリュー回転数Ｒ（単位：ｒｐｍ）との関係を示す混練度（Ｑ／Ｒ）が重要である。なお、混練度（Ｑ／Ｒ）は小さい場合、十分に混練されていることを示し、大きい場合、混練が不十分であることを示す。本発明における溶融混練時の混練度としては、Ｑ／Ｒ＝０．３〜２．０が好ましく、Ｑ／Ｒ＝０．６〜１．７の範囲がより好ましく、Ｑ／Ｒ＝０．８〜１．５の範囲がさらに好ましい。
【００９１】
本発明における溶融混練にあたっては、水分の影響による溶融粘度低下や熱分解を極力抑制し、高い溶融粘度で混練ができるよう、条件を調整する必要がある。
【００９２】
二軸押出機を用いて溶融混練する場合の条件としては、例えば、スクリュー径４５ｍｍの二軸押出機を用いて、バレル温度を２６０〜３００℃とし、吐出量３０〜８０ｋｇ／ｈｒ、スクリュー回転数４０〜２５０ｒｐｍで溶融混練し、ダイスよりストランドを引取、水冷した後に、ストランドカッターを用いてペレット化することによりポリエステル系樹脂組成物が得られる。
【００９３】
本発明のポリエステル系繊維は、前記ポリエステル系樹脂組成物を通常の溶融紡糸法にて溶融紡糸することにより得ることができる。すなわち、例えば、押出機、ギアポンプ、口金などの温度を２５０〜３１０℃として溶融紡糸し、紡出糸条を加熱筒に通過させた後、ガラス転移点以下に冷却し、５０〜５０００ｍ／分の速度で引き取ることにより紡出糸条が得られる。また、紡出糸条を冷却用の水を入れた水槽で冷却し、繊度のコントロールを行なうことも可能である。加熱筒の温度や長さ、冷却風の温度や吹付量、冷却水槽の温度、冷却時間、引取速度は、吐出量および口金の孔数によって適宜調整することができる。
【００９４】
得られた紡糸糸状は、さらに、熱延伸されるが、延伸は未延伸糸を一旦巻き取ってから延伸する２工程法および巻き取ることなく連続して延伸する直接紡糸延伸法のいずれの方法によってもよい。
【００９５】
熱延伸は、１段延伸法または２段以上の多段延伸法で行なわれる。熱延伸における加熱手段としては、加熱ローラ、ヒートプレート、スチームジェット装置、温水槽などを使用することができ、これらを適宜併用することもできる。
【００９６】
このようにして得られるポリエステル系繊維は、染色法または原着法によって着色される。
【００９７】
本発明における染色法で用いられる染料としては、一般的に使用されるものであれば特に限定されず、黒色、黄色、赤色、褐色等の染料を任意に用いることができ、また、複数の染料を混合して調色して用いてもよい。
【００９８】
前記染料の具体例としては、例えば、ベンゼンアゾ系（モノアゾ、ジスアゾ等）、複素環アゾ系（チアゾ−ルアゾ、ベンゾチアゾールアゾ、チオフェンアゾ等）、アントラキノン系、縮合系（キノフタリン、スチリル、クマリン等）の分散染料が挙げられる。
【００９９】
染色条件としては、染色温度９０〜１５０℃、好ましくは、１００〜１４０℃で行ない、適切なｐＨに調整することが好ましい。
【０１００】
染料は、主として分散染料を用いることが好ましく、染色助剤としては、分散剤、均染剤、オリゴマー除去剤などが使用されるが、特にそれらに限定されるものではない。染色に使用される顔料、染料、染色助剤等としては、耐光性および難燃性に優れたものが好ましい。
【０１０１】
染色助剤としては、分散性と均染性を促進する薬剤である分散在、均染剤ならびに分散均染剤を配合することができる。かかる薬剤としては、例えば、ナフタリンスルホン酸のホルムアルデヒド縮合物、ポリオキシアルキレンアルキルアリールエーテル、ポリオキシアルキレンアルキルエステル、ポリオキシアルキレンアルキルアリールエーテル硫酸エステル塩、ポリオキシアルキレンアリールエーテル硫酸エステル塩等を使用することができる。かかる染色助剤は、好ましくは０．５〜２ｇ／Ｌの範囲で使用される。
【０１０２】
また、ｐＨ調整剤としては、例えば、酢酸／酢酸ナトリウム、酢酸／ピロリン酸ナトリウム、リン酸二水素ナトリウムまたは有機リン化合物とポリカルボン酸との組合せ等を使用することができる。かかるｐＨ調整剤は、好ましくは０．５〜２ｇ／Ｌの範囲で使用される。
【０１０３】
染料は、ポリエステル系繊維中に０．１質量％以上吸尽されるのが好ましいが、人工毛髪においては、黒髪のような濃色から、褐色や赤毛のような中間色、金髪や白髪（グレー）のような淡色までの色のバリエーションが多いため、各色に合わせ、適宜調整する必要があり、その吸尽量は、染色浴の濃度、染色温度、時間によって調整することができる。
【０１０４】
本発明における原着法で用いられる顔料としては、一般的に使用されるものであれば特に限定されず、有機系、無機系の黒色、黄色、赤色、褐色等の顔料を任意に用いることができ、また、複数の染料を混合して調色して用いてもよい。
【０１０５】
原着法による着色は、ポリエステル系樹脂とセルロース化合物、その他の添加剤を溶融混練するときに、顔料原体、分散剤等により加工された加工顔料またはポリエステル系樹脂中に予め分散されたマスターペレット顔料を配合し、溶融混練することにより実施することができる。
【０１０６】
原着に使用される顔料としては、耐光性および難燃性に優れたものが好ましい。
【０１０７】
このようにして着色されたポリエステル系繊維は、さらに後処理されて、人工毛髪に加工される。
【０１０８】
前期後処理としては、例えば、触感やくし通りを向上させるためのシリコーン系繊維処理剤による表面処理や、非シリコーン系繊維処理剤による表面処理等が挙げられる。
【０１０９】
前期シリコーン系繊維処理剤の具体例としては、例えば、ジメチルポリシロキサン、メチル水素ポチシロキサン、両末端水酸基ジメチルポリシロキサン、ビニル基含有オルガノポリシロキサン、エポキシ基含有オルガノポリシロキサン、アミノ基含有オルガノポリシロキサン、エステル基含有オルガノポリシロキサン、ポリオキシアルキレン含有オルガノポリシロキサン等が挙げられ、前期非シリコーン系繊維処理剤の具体例としては、例えば、ポリエーテル系化合物、脂肪族エステル系化合物、有機アミン系化合物、有機アミド系化合物、有機アンモニウム塩、有機脂肪酸塩、有機スルホン酸塩、有機硫酸エステル塩、有機リン酸エステル塩等が挙げられる。
【０１１０】
このようにして得られる本発明の人工毛髪の繊度は、通常、１０〜１００ｄｔｅｘ、さらには２０〜９０ｄｔｅｘであるのが人工毛髪に適している点から好ましい。
【０１１１】
本発明の人工毛髪は、ポリエステル系繊維からなるために美容熱器具を用いたカールセット性に優れ、カールの保持性にも優れるものであり、かつ、本発明における前期セルロース化合物により形成される繊維表面の凹凸により、光沢が適度に抑制されたものである。
【０１１２】
本発明の人工毛髪には、具体的には、ヘアーウィッグ、ツーペ、ウィービング、ヘアーエクステンション、ブレード、ヘアーアクセサリー、ドールヘアー等の頭飾製品への加工に好適であり、人毛により近い外観(光沢、色相)と柔らかい触感を有しており、また、カール特性にも優れている。
【０１１３】
なお、ヘアーウィッグとは、婦人用、紳士用を問わず、頭部に面で取り付けられる、主におしゃれを楽しむための装飾品であり、その装着面によって部分ウィッグ、ハーフウィッグ、七分ウィッグ、フルウィッグに分けられる。
【０１１４】
一方、ツーペとは、主に紳士用として使用される部分または頭部全体につけるかつらの総称であり、擬似頭皮に人工毛髪を植毛して作製される頭飾製品である。
【０１１５】
本発明の人工毛髪を用いて、これらの頭飾製品を加工する方法は、公知の製法で行える。例えば、ヘアーウィッグを作る場合には、該繊維束ウィッグ用ミシンで縫製して蓑毛を作り、これをパイプに巻いてスチームセットにてカールを付与し、カールの付いた蓑毛をヘアキャップに縫い付け、スタイルを整えることにより作製できる。
【０１１６】
また、これらの頭飾製品を作製する場合に、本発明の人工毛髪と、モダアクリル繊維、ポリ塩化ビニル繊維、ナイロン繊維など、他の人工毛髪素材と併用してもよいし、人毛や獣毛等と併用してもよい。
【実施例】
【０１１７】
次に、本発明を実施例に基づいてさらに具体的に説明するが、本発明はこれらに限定されるものではない。
【０１１８】
本実施例および比較例において使用した原料は、以下のとおりである。
ポリエステル系樹脂：
・ポリエチレンテレフタレート、三菱化学（株）製、ＢＫ−２１８０、ＩＶ＝０．８５
ポリフェニレンエーテル系樹脂：
・ポリフェニレンエーテル、旭化成ケミカルズ（株）製、ＰＰＥパウダー、ＩＶ＝０．５３ｄｌ／ｇ
・変性ポリフェニレンエーテル、三菱エンジニアリングプラスチックス（株）製、ユピエースＡＨ−９０
・変性ポリフェニレンエーテル、三菱エンジニアリングプラスチックス（株）製、ユピエースＰＸ−１００Ｌ、ＩＶ＝０．３７ｄｌ／ｇ
リン系難燃剤：
・環状リン化合物系難燃剤、三光（株）製、ＭエステルＨＰ
臭素系難燃剤：
・臭素化エポキシ系難燃剤、阪本薬品工業（株）製、ＳＲ−Ｔ２００００
難燃助剤：
・アンチモン酸ナトリウム、日本精鉱（株）製、ＳＡ−Ａ（数平均粒子径２．０μｍ）
酸化チタン：
・石原産業（株）、ＣＲ−６０（数平均粒子径０．２μｍ）
シリカ：
・ＵＮＩＭＩＮ社製、イムシルＡ−８（数平均粒子径２〜３μｍ）
タルク：
・富士タルク（株）製、ＰＫＰ−５３（数平均粒子径１５μｍ）
架橋アクリル粒子：
・綜研化学（株）ＭＲ−２ＨＧ（数平均粒子径２μｍ）
分散染料：
・ダイスター（株）製、ダイアニックス  ブラック  ＳＰＮ  リキッド
分散剤：
・明成化学（株）製、ディスパーＴＬ
ノニオン系界面活性剤：
・第一工業（株）製、アミラジンＤ
【０１１９】
次に、本発明の実施例および比較例で用いた評価方法を、以下にまとめて示す。
【０１２０】
（ＳＥＭによる繊維中に分散されたポリフェニレンエーテル系樹脂の数平均粒子径）
ポリエステル系繊維中に分散されたポリフェニレンエーテル系樹脂の数平均粒子径（繊維中での分散粒子の数平均粒子径）は、以下の方法により算出した。すなわち、走査型電子顕微鏡（日立製作所（株）製、Ｓ−３５００Ｎ）を用い、倍率１万倍にてポリエステル系繊維の断面に分散したポリフェニレンエーテル系樹脂の分散状態を撮影した。断面観察のための試料は、液体窒素を用いて凍結割断して調整した。数平均粒子径は、得られた電子顕微鏡観察写真に対して、画像解析装置（インタークエスト社製、ＰＩＡＳ  ＩＩＩ）を用いて、ポリフェニレンエーテル系樹脂の分散粒子の形状を円形近似処理して算出した。また、他の微粒子の分散粒子径も、同様の方法により算出した。
【０１２１】
（強度および伸度）
引張圧縮試験機（インテスコ社製、ＩＮＴＥＳＣＯ  Ｍｏｄｅｌ２０１型）を用いて、フィラメントの引張強伸度を測定した。長さ４０ｍｍのフィラメント１本をとり、フィラメントの両端１０ｍｍを、接着剤を糊付けした両面テープを貼り付けた台紙（薄紙）で挟み、一晩風乾させて、長さ２０ｍｍの試料を作製した。そして、前期試験機に試料を装着し、温度２４℃、湿度８０％以下、荷重１／３０ｇＦ×繊度（デニール）、引張速度２０ｍｍ／分で試験を行ない、破断時の引張強度および伸度を測定した。なお、測定はＮ＝１０で行い、その平均値を求めた。
【０１２２】
（光沢）
長さ３０ｃｍ、総繊度１０万ｄｔｅｘのトウフィラメントを太陽光のもと、専門美容師の目視により、以下の基準で評価した。
◎：対比して注意深く比較しても、人毛との差を認めることができない程度の光沢
○：対比して注意深く比較した場合に、人毛よりも光沢が多い、または、少ないと
判断できる光沢
△：対比して通常の注意力で比較した場合に、人毛よりも光沢が多い、または、少な        いと判断できる光沢
×：対比を要することなく、明らかに人毛よりも光沢が多すぎる、または、少なすぎ        ると判断できる光沢。
【０１２３】
（発色性）
長さ３０ｃｍ、総繊度１０万ｄｔｅｘのトウフィラメントを太陽光のもと、目視により、以下の基準で評価した。
○：透明感があり、色の深み（鮮やかさ）がある
△：若干不透明感（曇り）がある
×：不透明感があり、色の深みがない。
【０１２４】
（難燃性）
得られたフィラメントを１５０ｍｍの長さに切り、０．７ｇを束ね、一方の端をクランプで挟んでスタンドに固定して垂直に垂らした。そして、有効長１２０ｍｍの固定したフィラメントに２０ｍｍの炎を３秒間接炎し、火炎を遠ざけた後の燃焼時間を測定し、難燃性の評価とした。
◎：燃焼時間が１秒未満
○：１秒〜５秒未満
△：５秒〜８秒未満
×：８秒以上。
【０１２５】
（スチームによる変色）
長さ３０ｃｍ、総繊度５万ｄｔｅｘの繊維束を、高圧滅菌装置（平山製作所（株）製）内に入れて密閉し、スチームを発生させて１２０℃に昇温した。１２０℃に到達してから１時間経過後に繊維束を取り出し、８０℃の熱風乾燥機で３０分間乾燥し、専門美容師の目視により、変色の程度を処理前の繊維束と比較して以下の基準により評価した。
◎：注意深く対比して比較しても白化が確認できない
○：注意深く対比して比較することにより白化したことが確認できる
△：対比して比較することにより白化が確認できる
×：対比して比較しなくとも白化したことが明らかである。
【０１２６】
（触感）
専門美容師による官能評価を行い、４段階で評価した。
◎：人毛と同等の非常に柔らかい触感
○：人毛に似た柔らかい触感
△：人毛に比べやや硬い触感
×：人毛に比べ硬い触感。
【０１２７】
（くし通り）
長さ３０ｃｍ、総繊度１０万ｄｔｅｘのトウフィラメントに繊維表面処理剤を付着させる。処理されたトウフィラメントにくし（デルリン樹脂製）を通し、くしの通り易さを評価した。
◎：全く抵抗ない（非常に軽い）
○：ほとんど抵抗ない（軽い）
△：若干抵抗がある（重い）
×：かなり抵抗がある、または、途中で引っかかる。
【０１２８】
（アイロンセット性）
ヘアーアイロンによるカールセットのしやすさや、カール形状の保持性の指標である。長さ３０ｃｍ、総繊度１０万ｄｔｅｘのトウフィラメントを１８０℃に加熱したヘアーアイロン（ロッド径：１５ｍｍ）にかるく挟み、３回扱き予熱する。このときのフィラメント間の融着、フィラメントの縮れ、糸切れを目視評価する。次に、予熱したフィラメントをヘアーアイロンに捲きつけ、１０秒間保持し、アイロンを引き抜く。このときの抜きやすさ（ロッドアウト性）、抜いたときのカールの保持性を目視評価する。
−融着−
◎：融着なし
○：３ヶ所以下の手でほぐせる程度の融着がある
△：４〜７ヶ所以下の手でほぐせる程度の融着がある
×：８ヶ所以上の手でほぐせる程度の融着、または、手でほぐせない融着がある
−縮れ／糸切れ−
◎：縮れ、または、糸切れなし
○：３ヶ所以下の縮れがある
△：３ヶ所以下の糸切れがある
×：４ヶ所以上の縮れ、または、糸切れがある
−ロッドアウト−
◎：アイロンロッドが抵抗なく抜ける
○：わずかに抵抗がある
△：抵抗がある
×：抵抗があり、抜け難い
−セット性−
◎：セットが付きやすく、カール形状が円形で安定している
○：セットは付きやすいが、若干カール形状が楕円形に崩れる
△：カール形状が崩れる、または、カールが伸びる
×：セットが付き難い。
【０１２９】
（実施例１〜１１）
表１に示す配合比率の原料を、水分量１００ｐｐｍ以下になるように乾燥し、ドライブレンドした後、二軸押出機（日本製鋼所（株）製、ＴＥＸ４４）に供給し、バレル設定温度２８０℃で溶融混練し、ペレット化してポリエステル系樹脂組成物を得た。
【０１３０】
なお、前記溶融混練においては、混練度Ｑ／Ｒ値を調整することにより、ポリフェニレンエーテル系樹脂の分散粒子径を制御した。
【０１３１】
【表１】
2007254932.tif 000021
【０１３２】
そして、得られたペレットを水分量１００ｐｐｍ以下になるように乾燥した後、溶融紡糸機（シンコーマシナリー（株）製、ＳＶ３０）に供給して、バレル設定温度２８０℃で扁平比が１．４：１の繭形断面ノズル孔を有する紡糸口金より溶融ポリマーを吐出し、２０℃の冷却風により空冷し、１００ｍ／分の速度で巻き取って未延伸糸を得た。得られた未延伸糸に対し、８５℃に加熱したヒートロールを用いて４倍に延伸し、２００℃に加熱したヒートロールを用いて熱処理を行い、３０ｍ／分の速度で巻き取り、単繊維繊度が６０ｄｔｅｘ前後のポリエステル系繊維（マルチフィラメント）を得た。
【０１３３】
得られたポリエステル系繊維１２０ｇを用い、直径約４０ｃｍの枷を、表２に示す染料レサイプにより作製した染料液を用いて、高圧染色機で１３０℃にて浴比１：２０の該処理液中に６０分間浸漬し、それぞれの染料濃度が１質量％になるように処理した。次いで、表２に示す還元溶液を用い還元条件にて還元洗浄を行なって染色されたフィラメントを得た。
【０１３４】
【表２】
2007254932.tif 000022
【０１３５】
そして、染色されたポリエステル系繊維に対し、繊維処理剤として、ＫＷＣ−Ｑ（エチオキサイド−プロピレンオキサイドのランダム共重合ポリエーテル；丸菱油化工業（株）製）／ＫＷＣ−Ｂ（アミノ変性シリコーン；丸菱油化工業（株）製）／加工剤２９（カチオン性界面活性剤；丸菱油化工業（株）製）＝０．１０／０．２０／０．０５％ｏｍｆを塗布し、熱風乾燥機を用いて１２０℃にて１０分間乾燥させた。
【０１３６】
これらの繊維を用いて、上記評価方法により、人工毛髪中のセルロースエステル化合物の数平均粒子径、繊度、強度、伸度、光沢、発色性、染料濃度、難燃性、スチームによる変色、触感、くし通り、アイロンセット性、さらに、これらの繊維を蓑毛にし、これを直径６０ｍｍφのパイプに巻いて、１２０℃でスチームセットしてカールを付与し、カールの付いた蓑毛をヘアキャップに縫付けてショートボブスタイルのウィッグを作製し、美容特性を評価した。結果を、表３に示す。
【０１３７】
【表３】
2007254932.tif 000023
【０１３８】
（比較例１〜１０）
表４に示す配合比率の原料を、実施例と同様にして、単繊維繊度が６０ｄｔｅｘ前後のポリエステル系繊維（マルチフィラメント）を作製し、評価した。結果を、表５に示す。
【０１３９】
【表４】
2007254932.tif 000024
【０１４０】
【表５】
2007254932.tif 000025
【０１４１】
表３の結果から、本発明の実施例１〜１１においては、全て光沢が◎または○であり、触感、くし通りが◎または○であることから、光沢と触感、くし通りを兼ね備えた人工毛髪が得られているのに対し、表５に示された比較例１〜１０においては、光沢、触感、くし通りのいずれかが△または×と評価され、光沢と触感、くし通りを兼ね備えたものが得られなかった。